СПОСОБ ПОЛУЧЕНИЯ БЕТОНОВ НА СИЛИКАТНО-ЩЕЛОЧНОМ ВЯЖУЩЕМ

2
Способ получения бетонов на силикатно-щелочном вяжущем, заключающийся в применении вяжущего, включающего сырьевой компонент, представленный в виде минералов класса оксидов и гидроксидов, содержащих SiO2 (кристаллического либо аморфного) не менее 50% мас., подвергнутый совместному помолу с известью негашеной до удельной поверхности не менее 3000 см/г, при следующем соотношении компонентов, % мас.:
известь негашеная
20-25
минерал класса оксидов и гидроксидов,
содержащих SiO2 не менее 50% мас.
75-80,
смешивают с заполнителями для бетона, которые по химическому составу соответствуют требованиям к сырьевым компонентам вяжущего, содержание пылевидных и глинистых частиц не должно превышать 15% от массы мелкого заполнителя, при этом вяжущее смешивают с заполнителями для бетона в соотношении мас. %:
вяжущее
20-25
заполнитель для бетона
75-80,
и затворяют 20-22% водным раствором натра едкого технического с водо-вяжущим отношением 0,3-0,5, затем формируют затворенную смесь по выбранному способу и подвергают безавтоклавной термовлажностной обработке при температуре 95-98°С в течение 12-18 ч, при автоклавировании с повышением температуры до 150-170°С, время термовлажностной обработки снижается до 3 ч.